ПОРОШКОВЫЕ МЕТАЛЛОПОЛИМЕРНЫЕ КОМПОЗИТЫ

1. Способ изготовления композитной детали, включающий:
уплотнение порошковой композиции, содержащей смазочный материал, с образованием уплотненной заготовки;
нагревание уплотненной заготовки до температуры выше температуры испарения смазочного материала, так что смазочный материал в основном удаляется из уплотненной заготовки;
воздействие на полученную термообработанную уплотненную заготовку жидким полимерным композитом, содержащим наноразмерные и/или микроразмерные упрочняющие структуры; и
затвердевание термообработанной уплотненной заготовки, содержащей жидкий полимерный композит, посредством сушки и/или посредством по меньшей мере одного отверждения.
2. Способ по п.1, в котором порошковая композиция также содержит магнитомягкий порошок.
3. Способ по п.1 или 2, в котором порошковая композиция также содержит порошок на базе железа.
4. Способ по любому из пп.1, 2, в котором частицы порошковой композиции имеют электроизолирующее неорганическое покрытие.
5. Способ по п.4, в котором указанный смазочный материал имеет температуру испарения ниже температуры разложения указанного электроизолирующего неорганического покрытия.
6. Способ по любому из пп.1, 2 или 5, в котором стадия нагревания уплотненной заготовки до температуры выше температуры испарения смазочного материала выполняется в неокислительной атмосфере.
7. Способ по любому из пп.1, 2 или 5, также включающий стадию понижения давления, действующего на термообработанную уплотненную заготовку, подвергнутую воздействию жидкого полимерного композита, в течение некоторого периода времени.
8. Способ по любому из пп.1, 2 или 5, также включающий стадию повышения температуры термообработанной уплотненной заготовки, подвергнутой воздействию жидкого полимерного композита.
9. Способ по п.7, также включающий стадию увеличения давления до атмосферного давления или выше, после того, как давление было понижено.
10. Способ по любому из пп.1, 2, 5 или 9, также включающий стадию промывания и/или очистки термообработанной уплотненной заготовки для удаления избыточного жидкого полимерного композита.
11. Способ по любому из пп.1, 2, 5 или 9, в котором упрочняющие структуры содержат один или несколько компонентов из
частиц,
пластинок,
волокон,
нитевидных кристаллов,
трубок.
12. Способ по любому из пп.1, 2, 5 или 9, в котором по меньшей мере два измерения упрочняющих структур составляют менее 5 мкм, например менее 1 мкм или, например менее 200 нм.
13. Способ по любому из пп.1, 2, 5 или 9, в котором упрочняющие структуры содержат углеродные нанотрубки, предпочтительно одностенные нанотрубки.
14. Способ по любому из пп.1, 2, 5 или 9, в котором жидкий полимерный композит содержит отверждающиеся органические смолы, выбранные из группы, включающей
термоотверждающуюся смолу,
термопластик,
анаэробные акриловые смолы.
15. Способ по любому из пп.1, 2, 5 или 9, в котором смазочный материал выбирается из группы, включающей
первичные амиды;
вторичные амиды насыщенных или ненасыщенных жирных кислот;
насыщенные или ненасыщенные жирные спирты;
амидные воски, такие как этилен-бис-стеарамид,
и их комбинации.
16. Способ по любому из пп.1, 2, 5 или 9, в котором стадия уплотнения указанной порошковой композиции выполняется при повышенной температуре.
17. Способ по любому из пп.1, 2, 5 или 9, в котором стадия нагревания уплотненной заготовки также включает стадию спекания уплотненной заготовки.
18. Композитная деталь, содержащая порошковую композицию и полимерный композит, содержащий наноразмерные и/или микроразмерные упрочняющие структуры, в которой данная композитная деталь образует взаимопроникающую сетку между порошковой композицией и полимерным композитом и в которой упрочняющие структуры содержат один или несколько компонентов из
частиц,
пластинок,
волокон,
нитевидных кристаллов,
трубок.
19. Композитная деталь по п.18, в которой по меньшей мере два измерения упрочняющих структур составляют менее 5 мкм, например менее 1 мкм или, например менее 200 нм.
20. Композитная деталь по п.18 или 19, в которой упрочняющие структуры содержат углеродные нанотрубки, предпочтительно одностенные нанотрубки.
21. Композитная деталь по любому из пп.18, 19, в которой порошковая композиция также содержит магнитомягкий порошок.
22. Композитная деталь по любому из пп.18, 19, в которой порошковая композиция также содержит порошок на базе железа.
23. Композитная деталь по любому из пп.18, 19, при этом данная композитная деталь проявляет механическую прочность более 100 МПа при температуре выше 150°C.
3
24. Композитная деталь по любому из пп.18, 19, при этом данная композитная деталь имеет плотность более 7,0 г/см и сопротивление поперечному разрыву более 100 МПа при 150°C.
25. Композитная деталь, изготовленная способом по любому из пп.1-17.